(57)【要約】【課題】湿式成膜可能で製造が容易であり、安定性がよく、かつ高い変換効率を与える有機光起電力素子、およびそれを備えた、分光器やフィルターが要らず、色素の選択により検出波長が可変であり、かつ特定波長以下の光に対してのみ検出が可能である光センサーを提供することを課題とする。【解決手段】透明電極と背面電極との間に光起電力層としてＪ会合色素、導電性高分子および任意に高分子電解質を介在させてなることを特徴とする有機光起電力素子により、上記の課題を解決する。【選択図】図２
2008016227.tif 000002
【特許請求の範囲】
【請求項１】
透明電極と背面電極との間に光起電力層としてＪ会合色素、導電性高分子および任意に高分子電解質を介在させてなることを特徴とする有機光起電力素子。
【請求項２】
光起電力層が、（１）Ｊ会合色素、導電性高分子および任意に高分子電解質を含む単層、または（２）透明電極側から導電性高分子および任意に高分子電解質を含む層とＪ会合色素を含む層との積層からなる請求項１に記載の有機光起電力素子。
【請求項３】
Ｊ会合色素が、シアニン系色素からなる請求項１または２に記載の有機光起電力素子。
【請求項４】
導電性高分子が、ポリ（3,4-エチレンジオキシチオフェン）である請求項１〜３のいずれか１つに記載の有機光起電力素子。
【請求項５】
光起電力層が、１０〜９０重量％のＪ会合色素を含み、かつＪ会合色素と導電性高分子および高分子電解質の合計との重量比が、１：０．１〜９である請求項１〜４のいずれか１つに記載の有機光起電力素子。
【請求項６】
高分子電解質が、ポリスチレンスルホン酸である請求項１〜５のいずれか１つに記載の有機光起電力素子。
【請求項７】
請求項１〜６のいずれか１つに記載の有機光起電力素子の製造方法であり、透明電極上にＪ会合色素、導電性高分子および任意に高分子電解質を含む溶液を塗布して単層を形成し、次いで背面電極を形成することを特徴とする有機光起電力素子の製造方法。
【請求項８】
請求項１〜６のいずれか１つに記載の有機光起電力素子の製造方法であり、透明電極上に導電性高分子および任意に高分子電解質を含む溶液を塗布して層を形成し、次いでＪ会合色素を含む溶液を塗布して層を形成し、次いで背面電極を形成することを特徴とする有機光起電力素子の製造方法。
【請求項９】
Ｊ会合色素、導電性高分子および任意に高分子電解質を含む溶液、導電性高分子および任意に高分子電解質を含む溶液、ならびにＪ会合色素を含む溶液が、極性溶剤を含む請求項７または８に記載の有機光起電力素子の製造方法。
【請求項１０】
請求項１〜６のいずれか１つに記載の有機光起電力素子を備えた光センサー。
【発明の詳細な説明】
【技術分野】
【０００１】
本発明は、有機光起電力素子およびその製造方法ならびにそれを備えた光センサーに関する。
【背景技術】
【０００２】
光起電力素子は、光エネルギーを電気エネルギー（電圧×電流）に変換する素子である。その光電流の生成には内部電界の存在が必要であり、その内部電界を生成する方法としていくつかの素子構成が知られている。
例えば、（１）金属／半導体接合で生じる内部電界を利用するショットキー接合またはＭＩＳ型接合、（２）ｎ型無機半導体／ｐ型有機半導体接合を利用したヘテロｐｎ接合、（３）電子受容性の有機物と電子供与性の有機物を接合したときに生じる内部電界を利用する有機／有機ヘテロｐｎ接合が挙げられる。
【０００３】
上記（１）および（２）の接合では、無機半導体として単結晶、多結晶およびアモルファスのシリコンが多く用いられており、これらでは安価で毒性のない光起電力素子の開発は困難とされている。
そこで、上記（３）の接合、すなわち有機物を能動材料として用いた光起電力素子が多く研究されている。
【０００４】
例えば、特開２００５−９３５７２号公報（特許文献１）には、少なくとも一方が透光性である２つの電極の間に、接合により内部電界を生じる電子受容性有機物層と特定の高分子材料を含有する電子供与性有機物層が積層された光起電力素子が開示されている。
また、特開２００１−３０５５９１号公報（特許文献２）には、会合体を形成可能な色素分子と光安定剤（光退色防止剤）としてのクエンチャーを含有する色素会合体薄膜とそれを用いる光スイッチが開示されている。
しかしながら、上記公報に記載の先行技術は、可視領域に広い吸収を有する光センサーに関し、波長幅の狭い範囲の検出が必要な場合には分光器などを用いる必要がある。
【０００５】
さらに、Minghua Liu, Akira Kira,「fabrication of J aggregate films in synthetic polyanion matrix and their chemochromism」, Elsevier, Thin Solid Films, 2000年, 359, p.104-107（非特許文献１）には、Ｊ会合体を含む薄膜の作成方法が記載されている。
しかしながら、上記文献には、Ｊ会合体を含む薄膜の作成方法が記載されているが、その薄膜は導電性に問題があり、光センサーとして用いることができない。
【０００６】
【特許文献１】特開２００５−９３５７２号公報
【特許文献２】特開２００１−３０５５９１号公報
【非特許文献１】Minghua Liu, Akira Kira,「fabrication of J aggregate films in synthetic polyanion matrix and their chemochromism」, Elsevier, Thin Solid Films, 2000年, 359, p.104-107
【発明の開示】
【発明が解決しようとする課題】
【０００７】
本発明は、湿式成膜可能で製造が容易であり、安定性がよく、かつ高い変換効率を与える有機光起電力素子、およびそれを備えた、分光器やフィルターが要らず、色素の選択により検出波長が可変であり、かつ特定波長以下の光に対してのみ検出が可能である光センサーを提供することを課題とする。
【課題を解決するための手段】
【０００８】
本発明の発明者らは、上記の課題を解決すべく鋭意研究を行った結果、透明電極と背面電極との間に光起電力層としてＪ会合色素、導電性高分子および任意に高分子電解質を介在させることにより、上記の課題を解決できることを見出し、本発明を完成するに到った。
【０００９】
かくして、本発明によれば、透明電極と背面電極との間に光起電力層としてＪ会合色素、導電性高分子および任意に高分子電解質を介在させてなることを特徴とする有機光起電力素子が提供される。
【００１０】
また、本発明によれば、上記の有機光起電力素子の製造方法であり、
（１）透明電極上にＪ会合色素、導電性高分子および任意に高分子電解質を含む溶液を塗布して単層を形成し、次いで背面電極を形成する、および
（２）透明電極上に導電性高分子および任意に高分子電解質を含む溶液を塗布して層を形成し、次いでＪ会合色素を含む溶液を塗布して層を形成し、次いで背面電極を形成する
ことを特徴とする有機光起電力素子の製造方法が提供される。
【００１１】
さらに、本発明によれば、上記の有機光起電力素子を備えた光センサーが提供される。
【発明の効果】
【００１２】
本発明によれば、湿式成膜可能で製造が容易であり、安定性がよく、かつ高い変換効率を与える有機光起電力素子、およびそれを備えた、分光器やフィルターが要らず、色素の選択により検出波長が可変であり、かつ特定波長以下の光に対してのみ検出が可能である光センサーを提供することができる。
また、本発明の有機光起電力素子は、逆バイアスをかけることにより、光電流信号強度を飛躍的に向上させることができる。このような現象はフォトアバランシェ効果であると考えられるが、有機物では先行技術はない。
【発明を実施するための最良の形態】
【００１３】
本発明の有機光起電力素子は、透明電極と背面電極との間に光起電力層としてＪ会合色素、導電性高分子および任意に高分子電解質を介在させてなることを特徴とする。すなわち、本発明の有機光起電力素子は、安定な状態でＪ会合色素を含む光起電力層を有することを特徴とする。
本発明において「介在させる」とは、光起電力層がＪ会合色素、導電性高分子および任意に高分子電解質を含むことを意味する。
【００１４】
本発明の有機光起電力素子の光起電力層は、光の照射により起電力を発生する層であり、例えば、（１）Ｊ会合色素、導電性高分子および任意に高分子電解質を含む単層、または（２）透明電極側から導電性高分子および任意に高分子電解質を含む層とＪ会合色素を含む層との積層からなる。
【００１５】
図１は、本発明の有機光起電力素子の一例を示す模式断面図であり、上記（１）の例である。図中、１は透明電極付き基板、２は背面電極、３はＪ会合色素、導電性高分子および任意に高分子電解質を含む単層を示す。すなわち、この有機光起電力素子は、Ｊ会合色素をドープした導電性高分子を用いた例である。
【００１６】
図２は、本発明の有機光起電力素子の別の例を示す模式断面図であり、上記（２）の例である。図中、１は透明電極付き基板、２は背面電極、４は導電性高分子および任意に高分子電解質を含む層、５はＪ会合色素を含む層を示す。すなわち、この有機光起電力素子は、導電性高分子および任意に高分子電解質を含む層上にＪ会合色素溶液を含む層を積層する例である。
【００１７】
図１および図２に示されるように、本発明の有機光起電力素子は、透明電極が基板に支持されているのが好ましい。また、透明電極が基板に支持されず、背面電極が基板に支持されていてもよい。なお、基板については後述する。
【００１８】
図１の有機光起電力素子は、透明電極付き基板１とＪ会合色素、導電性高分子および任意に高分子電解質を含む単層３との間に、Ｊ会合色素のＪバンド吸収波長に吸収を有さないホール輸送性有機半導体を含む層（図示せず）を有していてもよい。
また、図１の有機光起電力素子は、背面電極２とＪ会合色素、導電性高分子および任意に高分子電解質を含む単層３との間に、電子輸送性有機半導体等を含む層（図示せず）を有していてもよい。
【００１９】
図２の有機光起電力素子は、透明電極付き基板１と導電性高分子および任意に高分子電解質を含む層４との間に、Ｊ会合色素のＪバンド吸収波長に吸収を有さないホール輸送性有機半導体を含む層（図示せず）を有していてもよい。
また、図２の有機光起電力素子は、背面電極２とＪ会合色素を含む層５との間に、電子輸送性有機半導体を含む層（図示せず）を有していてもよい。
なお、ホール輸送性有機半導体を含む層および電子輸送性有機半導体を含む層については後述する。
【００２０】
まず、本発明の有機光起電力素子の主要な構成材料について説明する。
本発明において用いられるＪ会合色素は、１９３６年にJellyとScheibeによりそれぞれ独立に発見された色素分子の集合体（色素会合体）である。すなわち、シアニン系色素やスクアリウム系色素は、流動配向などにより分子が規則正しく配列した集合体を形成し、これらは単分子分散系に比べて長波長側にシフトした鋭い吸収帯と、ストークスシフトの極めて小さい蛍光帯を示す。
【００２１】
このようなＪ会合色素に用いられる色素としては、例えば、特開２００５−１２８１５２号公報に記載の色素が挙げられる。具体的には、シアニン色素、オキサシアニン色素、チアシアニン色素、ヘミシアニン色素、メロシアニン色素、３核メロシアニン色素、４核メロシアニン色素、ロダシアニン色素、コンプレックスシアニン色素、コンプレックスメロシアニン色素などのシアニン系色素、スクアリウム系色素などが挙げられる。
【００２２】
これらの色素の中でも、極性溶剤に可溶であるものが好ましく、水溶性であるものが特に好ましい。具体的には、高いＪ会合体形成能、高い光吸収効率の点でシアニン系色素が特に好ましい。
以下にシアニン系色素を例示するが、これらは本発明の範囲を限定するものではない。
【００２３】
3-エチル-2-[2-[(3-エチル-5-フェニル-2(3H)-ベンゾオキサゾリリデン)メチル]-1-ブテニル]-5-フェニルベンゾオキサゾリウムヨージド（オキサシアニン色素、下式）
例えば、株式会社林原生物化学研究所製、品番：ＮＫ１５３８。
【化１】
2008016227.tif 000003
【００２４】
3-エチル-2-[3-(3-エチル-2(3H)-ベンゾチアゾリリデン)-2-メチル-1-プロペニル]ベンゾチアゾリウムヨージド（チアシアニン色素、下式）
例えば、株式会社林原生物化学研究所製、品番：ＮＫ７７。
【化２】
2008016227.tif 000004
【００２５】
5-クロロ-2-[[5-クロロ-3-(3-スルホプロピル)-2(3H)-ベンゾチアゾリリデン]メチル]-3-(3-スルホプロピル)ベンゾチアゾリウムヒドロオキサイド、分子内塩、ナトリウム塩
（チアシアニン色素、下式）
例えば、株式会社林原生物化学研究所製、品番：ＮＫ３９８９。
【化３】
2008016227.tif 000005
【００２６】
5-フェニル-2-[2-[[5-フェニル-3-(3-スルホプロピル)-2(3H)-ベンゾオキサゾリリデン]メチル]-1-ブテニル]-3-(3-スルホプロピル)ベンゾオキサゾリウムヒドロオキサイド、分子内塩、ナトリウム塩（オキサシアニン色素、下式）
例えば、株式会社林原生物化学研究所製、品番：ＮＫ１９５２。
【化４】
2008016227.tif 000006
【００２７】
3-エチル-2-[2-[(3-エチル-2(3H)-ベンゾチアゾリリデン)メチル]-1-ブテニル]ベンゾチアゾリウムヨージド（チアシアニン色素、下式）
例えば、株式会社林原生物化学研究所製、品番：ＮＫ７３７。
【化５】
2008016227.tif 000007
【００２８】
1-エチル-2[(1-エチル-2(1H)-キノリニリデン)メチル]キノリニウムブロミド（シアニン色素、下式）
例えば、株式会社林原生物化学研究所製、品番：ＮＫ１０４６。
【化６】
2008016227.tif 000008
【００２９】
3-エチル-2-[(3-エチル-2(3H)-ベンゾオキサゾリリデン)メチル]ベンゾオキサゾリウムヨージド（オキサシアニン色素、下式）
例えば、株式会社林原生物化学研究所製、品番：ＮＫ８６３。
【化７】
2008016227.tif 000009
【００３０】
本発明において用いられる導電性高分子としては、例えば、特開２００６−５７１００号公報に記載の導電性高分子が挙げられる。具体的には、膜形成性の重合体からなり、共重合体およびオリゴマーを含む。このような導電性高分子としては、例えば、ポリ（アリーレンビニレン）重合体が挙げられ、ポリヘテロアリーレンが好ましく、ポリチオフェンが特に好ましい。
このような導電性高分子の中でも、極性溶剤に可溶であるものが好ましく、水溶性であるものが特に好ましい。具体的には、ポリ（3,4-エチレンジオキシチオフェン）（下式）が好適に用いられる。
【００３１】
【化８】
2008016227.tif 000010
【００３２】
本発明において用いられる高分子電解質としては、例えば、特開２００６−５９５４０号公報に記載の高分子電解質が挙げられる。本発明においては高分子電解質は、極性溶剤に可溶であるものが好ましく、水と混合することによって均一なゾルとなる水溶性であるものが特に好ましい。
このような水溶性高分子電解質としては、例えば、高分子鎖内にＣ−Ｈ結合を含み、かつＣ−Ｆ結合を含まない炭化水素系電解質、高分子鎖内にＣ−Ｈ結合とＣ−Ｆ結合の双方を含む部分フッ素系電解質、高分子鎖内にＣ−Ｆ結合を含み、かつＣ−Ｈ結合を含まない全フッ素系電解質等が挙げられる。
【００３３】
また、水溶性高分子電解質に結合している酸基の種類は特に限定されない。このような酸基としては、例えば、スルホン酸基、カルボン酸基、ホスホン酸基、スルホンイミド基などが挙げられる。水溶性高分子電解質には、これらの酸基の少なくとも１種が含まれていればよく、その結合形態は特に限定されない。
このような水溶性高分子電解質としては、例えば、ポリスチレンスルホン酸（下式）が好適に用いられる。
【００３４】
【化９】
2008016227.tif 000011
【００３５】
次に、本発明の有機光起電力素子の他の構成材料について説明する。
本発明において用いられる基板は、透明電極、背面電極および各層を形成する際に変化しないものであれば特に限定されず、そのような材料としては、例えば、ガラス、高分子フィルムなどが挙げられる。基板を背面電極側に設ける場合には透明でなくてもよい。
基板の厚さは、例えば０．１〜２ｍｍ程度である。
【００３６】
本発明において用いられる透明電極としては、例えば、酸化インジウム、酸化亜鉛、酸化スズおよびこれらの複合体であるインジウム・スズ・オキサイド（ＩＴＯ）、インジウム・亜鉛・オキサイドなどの金属酸化物、金、白金、銀、銅などの金属、ポリアニリン、ポリチオフェンおよびそれらの誘導体などの有機導電体などが挙げられる。これらの中でもＩＴＯが好適に用いられる。また、基板と一体化しされて市販されているＩＴＯ透明電極付きガラス基板を用いることもできる。
【００３７】
透明電極は、真空蒸着法、スパッタリング法、イオンプレーティング法、メッキ法などの公知の方法により、基板上に形成することができる。
その膜厚は、光の透過性と電気伝導度とを考慮して適宜選択することができ、例えば１０ｎｍ〜１０μｍ、好ましくは２０ｎｍ〜１μｍ、より好ましくは５０ｎｍ〜５００ｎｍである。
【００３８】
本発明において用いられる背面電極は、仕事関数の小さい材料からなるのが好ましい。例えば、金、銀、銅、アルミニウム、ニッケル、チタン、タングステンなどの金属材料およびこれらの合金が挙げられる。
背面電極は、真空蒸着法、スパッタリング法、金属薄膜を熱圧着するラミネート法などの公知の方法により形成することができる。
背面電極は２層以上の積層構造であってもよく、その膜厚は、例えば１０ｎｍ〜１０μｍ、好ましくは２０ｎｍ〜１μｍ、より好ましくは５０ｎｍ〜５００ｎｍである。
【００３９】
本発明において任意に用いられるホール輸送性有機半導体（ホール輸送性材料）を含む層および電子輸送性有機半導体（電子輸送性材料）を含む層は、それぞれホール（正孔）を輸送する機能を有する層および電子を輸送する機能を有する層である。
これらの層を構成するホール輸送性材料および電子輸送性材料としては、公知の低分子化合物や高分子化合物が挙げられる。具体的には、ポリフルオレン、ポリアリーレン、ポリアリーレンビニレン、芳香族アミンおよびそれらの誘導体、共重合体などが挙げられる。
【００４０】
これらの層は、公知の方法、例えば用いる材料が低分子化合物の場合には、真空蒸着や高分子バインダーとの混合溶液からの成膜方法、用いる材料が高分子化合物の場合には、溶液や溶融状態からの成膜方法により形成することができる。
これらの膜厚は、例えば１ｎｍ〜１μｍであり、好ましくは２ｎｍ〜３００ｎｍであり、より好ましくは５ｎｍ〜２００ｎｍである。
【００４１】
本発明の有機光起電力素子は、例えば、
（１）透明電極上にＪ会合色素、導電性高分子および任意に高分子電解質を含む溶液を塗布して単層を形成し、次いで背面電極を形成する、または
（２）透明電極上に導電性高分子および任意に高分子電解質を含む溶液を塗布して層を形成し、次いでＪ会合色素を含む溶液を塗布して層を形成し、次いで背面電極を形成する
ことにより製造することができる。
【００４２】
図１を用いて上記の製造方法（１）について説明する。
製造方法（１）では、透明電極１上にＪ会合色素、導電性高分子および任意に高分子電解質を含む溶液Ａを塗布してＪ会合色素、導電性高分子および任意に高分子電解質を含む単層３を形成し、次いで背面電極２を形成する。
【００４３】
上記の溶液Ａは、例えば、次のように調製することができる。
まず、前記の導電性高分子および任意に高分子電解質を溶剤に溶解させて溶液Ａ１を得る。このとき、導電性高分子は高分子電解質となるものが好ましい。溶液Ａ１としては、市販のものを用いることもできる。
また、前記のＪ会合色素を溶剤に溶解させて溶液Ａ２を得る。
次いで、溶液Ａ１に溶液Ａ２を添加することにより溶液Ａを得る。
溶解に際しては、各成分の溶解度を上昇させるために加熱してもよい。
【００４４】
溶液Ａ１および溶液Ａ２で用いる溶剤はいずれも極性溶剤が好ましく、これらは同一であっても異なっていてもよい。
極性溶剤としては、メタノール、エタノール、1-プロパノール、2-プロパノール、1-ブタノール、2-ブタノール、t-ブタノール、ペンタノール、ヘキサノール、シクロヘキサノールなどのアルコール系溶剤；テトラヒドロフラン、テトラヒドロピランなどのエーテル系溶剤；アセトン、ジエチルケトン、ジブチルケトン、5-メチル-3-ヘプタノン、シクロヘキサノン、シクロペンタノンなどのケトン系溶剤；ギ酸メチル、ギ酸エチル、酢酸エチル、酢酸ブチルなどのエステル系溶剤；ピリジンなどのアミン系溶剤；ジメチルスルフォキシドなどのスルフォキシド系溶剤；ジメチルアセトアミド、N-メチルピロリドンなどのアミド系溶剤が挙げられ、これらの中でもメタノールなどの炭素数３以下のアルコール系溶剤、水（超純水）が好ましく、導電性高分子および高分子電解質を効率よくイオン化させる観点から水が特に好ましい。
【００４５】
高分子電解質は任意成分であり、導電性高分子が単独であってもよいが、導電性高分子と高分子電解質とを混合する場合、これらの比は、アニオンとカチオンの比が等量となるように調整するのが好ましい。また、金属のようなアニオン、ハロゲンのようなカチオンなどの他のイオン成分が混入していてもよい。
導電性高分子および高分子電解質の合計の溶剤に対する濃度は、０．０１〜１０００ｇ／Ｌ程度が好ましく、成膜した層の質を向上させる観点から濃度は、０．１〜１０ｇ／Ｌ程度が特に好ましい。
【００４６】
また、Ｊ会合色素の溶剤に対する濃度は、０．０１〜１０００ｇ／Ｌ程度が好ましく、Ｊ会合体が効率よく形成され、かつ導電性高分子および任意に高分子電解質を含む溶液に効率よく分散させる観点から、濃度は、０．１〜１０ｇ／Ｌ程度が特に好ましい。
Ｊ会合色素と導電性高分子および高分子電解質の合計との重量比は１：０．１〜９程度が好ましく、成膜した層の質を向上させ、かつ導電性を良好にする観点から、重量比は１：１〜９程度が特に好ましい。
【００４７】
次いで、得られた溶液Ａを前記の透明電極１上に塗布し乾燥して、Ｊ会合色素、導電性高分子および任意に高分子電解質を含む単層３を得る。
塗布方法としては、スピンコート法などの公知の方法が挙げられる。
塗布条件は、溶液Ａの性状などにより適宜設定すればよく、例えば、スピンコート法の場合、回転数は１００〜５０００回転／分程度、塗布時間は１０〜３００秒程度である。
乾燥は、真空定温乾燥機などの公知の装置を用いて行うことができる。乾燥条件は、成膜した層が変化しない程度であればよく、例えば、室温〜８０℃程度である。
【００４８】
得られる単層３の膜厚は０．１〜１０００ｎｍ程度が好ましく、成膜性および導電性の観点から１〜１００ｎｍ程度が特に好ましい。
したがって、単層３、すなわち光起電力層は、１０〜９０重量％、好ましくは５０〜９０重量％のＪ会合色素を含み、かつＪ会合色素と導電性高分子および高分子電解質の合計との重量比が、１：０．１〜９、好ましくは１：１〜９であるのが好ましい。
次いで、前記のように背面電極を形成して、有機光起電力素子を得る。
【００４９】
図２を用いて上記の製造方法（２）について説明する。
製造方法（２）では、透明電極１上に導電性高分子および任意に高分子電解質を含む溶液Ｂを塗布して導電性高分子および任意に高分子電解質を含む層４を形成し、次いでＪ会合色素を含む溶液Ｃを塗布してＪ会合色素を含む層５を形成し、次いで背面電極２を形成する
【００５０】
上記の溶液Ｂおよび溶液Ｃは、例えば、製造方法（１）の溶液Ａ１および溶液Ａ２と同様にして調製することができる。
用いる溶剤、導電性高分子と高分子電解質の比、導電性高分子および高分子電解質の合計の溶剤に対する濃度およびＪ会合色素の溶剤に対する濃度は、製造方法（１）と同様である。
また、溶解に際しては、各成分の溶解度を上昇させるために加熱してもよい。
【００５１】
次いで、得られた溶液Ｂおよび溶液Ｃを前記の透明電極１上に順次塗布するが、その塗布方法および塗布条件は、製造方法（１）と同様である。
次いで、前記のように背面電極を形成して、有機光起電力素子を得る。
導電性高分子および任意に高分子電解質を含む層４、およびＪ会合色素を含む層５の膜厚は、それぞれ０．１〜１０００ｎｍ程度が好ましく、成膜性および導電性の観点から１〜１００ｎｍ程度が特に好ましい。
したがって、層４および層５の積層、すなわち光起電力層は、１０〜９０重量％、好ましくは５０〜９０重量％のＪ会合色素を含み、かつＪ会合色素と導電性高分子および高分子電解質の合計との重量比が、１：０．１〜９、好ましくは１：１〜９であるのが好ましい。
【００５２】
上記のように、本発明の有機光起電力素子では、光起電力層を湿式成膜により形成することができるが、これらに用いる塗液、すなわちＪ会合色素、導電性高分子および任意に高分子電解質を含む溶液、導電性高分子および任意に高分子電解質を含む溶液、ならびにＪ会合色素を含む溶液は、極性溶剤を含むものが好ましい。
【００５３】
本発明によれば、本発明の有機光起電力素子を備えた光センサーが提供される。本発明の光センサーは、後述する実施例に示されるように、分光器やフィルターが要らず、色素の選択により検出波長が可変であり、かつ特定波長以下の光に対してのみ検出が可能である。
また、本発明の有機光起電力素子は、逆バイアスをかけることにより、光電流信号強度を飛躍的に向上させることができる。
本発明の有機光起電力素子は、光センサー以外にも、光スイッチ、光分配器、光変調器などに適用できる。
【実施例】
【００５４】
本発明を以下の実施例および比較例により具体的に説明するが、これらの実施例は本発明の範囲を限定するものではない。
【００５５】
（実施例１）
図２の有機光起電力素子を作成し、それを評価した。
ＩＴＯ（インジウム錫酸化物、膜厚：２００ｎｍ）透明電極付きガラス基板（三容真空工業株式会社製）をアルカリ洗浄液（関東化学株式会社製、製品名：クレア６３５Ｎ）に浸漬し、超音波洗浄を行った。その後、基板を超純水で再度洗浄し、アセトン煮沸洗浄を行った。洗浄後の基板を紫外線−オゾン洗浄器でさらに洗浄した。
【００５６】
洗浄済みのＩＴＯ透明電極付きガラス基板の透明電極１上に、導電性高分子としてのポリ（3,4-エチレンジオキシチオフェン）（ＰＥＤＯＴ）と高分子電解質としてのポリスチレンスルホン酸（ＰＳＳ）を含む溶液（ＰＥＤＯＴ／ＰＳＳ溶液、Ｈ．Ｃ．スタルク社製、製品名：バイトロン  Ｐ ＶＰ ＡＩ４０８３）を、２０００回転／分、３０秒間の条件でスピンコート法により塗布した。
得られた基板を５０℃、真空度（１Ｐａ）の条件に設定した真空定温乾燥機で一晩乾燥させ、膜厚５０ｎｍの導電性高分子および任意に高分子電解質を含む層４を得た。
【００５７】
次に、色素としての5-フェニル-2-[2-[[5-フェニル-3-(3-スルホプロピル)-2(3H)-ベンゾオキサゾリリデン]メチル]-1-ブテニル]-3-(3-スルホプロピル)ベンゾオキサゾリウムヒドロオキサイド、分子内塩、ナトリウム塩（株式会社林原生物化学研究所製、品番：ＮＫ１９５２）４ｍｇをメタノール０．５ｍＬに加え、加熱しながら溶解させた。
得られた溶液を導電性高分子および任意に高分子電解質を含む層４上に、２０００回転／分、３０秒間の条件でスピンコート法により塗布した。
得られた基板を５０℃、真空度（１Ｐａ）の条件に設定した真空定温乾燥機で一晩乾燥させ、膜厚２０ｎｍのＪ会合色素を含む層５を得た。
【００５８】
得られたＪ会合色素を含む層５の吸収スペクトルを測定したところ、５４０ｎｍ付近に鋭いピークを有する吸収スペクトルが観測された。
次に、真空蒸着装置（アルバック株式会社製）を用いて、圧力４×１０-4Ｐａ、蒸着速度１０Å／秒の条件で抵抗加熱法によりＪ会合色素を含む層５上にアルミニウムを蒸着し、膜厚２００ｎｍの背面電極を得て、有機光起電力素子を完成した。
【００５９】
図３に示すように、得られた有機光起電力素子（光センサー素子）に、分光器（ジョバンイボン社製、型式：Ｈ−１０）で分光したキセノンランプ（トーヨー株式会社製、３００Ｗ）の光を照射し、エレクトロメーター（ケースレー社製、型式：６１７）を用いて、有機光起電力素子の入射光波長（ｎｍ）−電流特性（光電流信号強度：任意単位）を測定した。得られた結果を図４に示す。
【００６０】
また、吸収波長が最大となる５４０ｎｍの光を照射したときの電流（Ａ）−電圧（Ｖ）特性を測定した。得られた結果を図５に示す。
さらに、背面電極を陰極、透明電極を陽極として０Ｖおよび−１Ｖの電圧を印加した状態での入射光波長（ｎｍ）−電流密度（ｍＡ／ｃｍ2）特性を測定した。得られた結果を図６に示す。
【００６１】
（比較例１）
導電性高分子および任意に高分子電解質を含む層４を形成せず、洗浄済みのＩＴＯ透明電極付きガラス基板の透明電極１上に直接Ｊ会合色素を含む層５を形成すること以外は、実施例１と同様にして有機光起電力素子を完成した。
得られた有機光起電力素子について、有機光起電力素子の入射光波長（ｎｍ）−電流特性（光電流信号強度：任意単位）を測定したが、Ｊ会合色素を含む層５の成膜性が悪く、光起電力発生に伴う有意な信号は観測されなかった。
【００６２】
（実施例２）
図１の有機光起電力素子を作成し、それを評価した。
実施例１と同様にして、ＩＴＯ透明電極付きガラス基板（三容真空工業株式会社製）を洗浄した。
【００６３】
次に、色素としての5-クロロ-2-[[5-クロロ-3-(3-スルホプロピル)-2(3H)-ベンゾチアゾリリデン]メチル]-3-(3-スルホプロピル)ベンゾチアゾリウムヒドロオキサイド、分子内塩、ナトリウム塩（株式会社林原生物化学研究所製、品番：ＮＫ３９８９）３ｍｇを超純水１ｍＬに加え、溶解させた。
得られた溶液を、導電性高分子としてのポリ（3,4-エチレンジオキシチオフェン）（ＰＥＤＯＴ）と高分子電解質としてのポリスチレンスルホン酸（ＰＳＳ）を含む溶液（ＰＥＤＯＴ／ＰＳＳ溶液、Ｈ．Ｃ．スタルク社製、製品名：バイトロン  Ｐ ＶＰ ＡＩ４０８３）１ｍＬに加えた。
【００６４】
得られた溶液を、洗浄済みのＩＴＯ透明電極付きガラス基板の透明電極１上に、１５００回転／分、３０秒間の条件でスピンコート法により塗布した。
得られた基板を５０℃、真空度（１Ｐａ）の条件に設定した真空定温乾燥機で一晩乾燥させ、膜厚１００ｎｍのＪ会合色素、導電性高分子および任意に高分子電解質を含む単層３を得た。
【００６５】
得られたＪ会合色素、導電性高分子および任意に高分子電解質を含む単層３の吸収スペクトルを測定したところ、５６０ｎｍ付近に鋭いピークを有する吸収スペクトルが観測された。
次に、真空蒸着装置（アルバック株式会社製）を用いて、圧力４×１０-4Ｐａ、蒸着速度２〜５Å／秒の条件で抵抗加熱法によりＪ会合色素、導電性高分子および任意に高分子電解質を含む単層３上にアルミニウムを蒸着し、膜厚２００ｎｍの背面電極を得て、有機光起電力素子を完成した。
【００６６】
得られた有機光起電力素子に、分光器（ジョバンイボン社製、型式：Ｈ−１０）で分光したキセノンランプ（トーヨー株式会社製、３００Ｗ）の光を照射し、エレクトロメーター（ケースレー社製、型式：６１７）を用いて、有機光起電力素子の入射光波長（ｎｍ）−電流測定特性（電流信号強度：任意単位）を測定した。得られた結果を図７に示す。
【００６７】
（比較例２）
導電性高分子および高分子電解質を加えず、Ｊ会合色素のみを含む溶液を用いて、洗浄済みのＩＴＯ透明電極付きガラス基板の透明電極１上に、Ｊ会合色素、導電性高分子および任意に高分子電解質を含む単層３の代わりにＪ会合色素を含む層５を２０００回転／分、３０秒間の条件でスピンコート法により塗布し形成すること、および圧力４×１０-4Ｐａ、蒸着速度１０Å／秒の条件で抵抗加熱法によりＪ会合色素を含む層５上にアルミニウムを蒸着して背面電極を得ること以外は、実施例２と同様にして有機光起電力素子を完成した。
得られた有機光起電力素子について、有機光起電力素子の入射光波長（ｎｍ）−電流特性（光電流信号強度：任意単位）を測定したが、Ｊ会合色素を含む層５の成膜性が悪く、光起電力発生に伴う有意な信号は観測されなかった。
【図面の簡単な説明】
【００６８】
【図１】本発明の有機光起電力素子の一例を示す模式断面図である。
【図２】本発明の有機光起電力素子の別の例を示す模式断面図である。
【図３】本発明の有機光起電力素子の評価装置を示す模式図である（実施例１）。
【図４】本発明の有機光起電力素子における入射光波長（ｎｍ）−電流特性（光電流信号強度：任意単位）の測定結果を示す図である（実施例１）。
【図５】本発明の有機光起電力素子における５４０ｎｍの光を照射したときの電流（Ａ）−電圧（Ｖ）特性の測定結果を示す図である（実施例１）。
【図６】本発明の有機光起電力素子における背面電極を陰極、透明電極を陽極として０Ｖおよび−１Ｖの電圧を印加した状態での入射光波長（ｎｍ）−電流密度（ｍＡ／ｃｍ2）の測定結果を示す図である（実施例１）。
【図７】本発明の有機光起電力素子における入射光波長（ｎｍ）−電流信号強度特性（電流信号強度：任意単位）の測定結果を示す図である（実施例２）。
【符号の説明】
【００６９】
１  透明電極付き基板
２  背面電極
３  Ｊ会合色素、導電性高分子および任意に高分子電解質を含む単層
４  導電性高分子および任意に高分子電解質を含む層
５  Ｊ会合色素を含む層
【図１】
2008016227.tif 000012
【図２】
2008016227.tif 000013
【図３】
2008016227.tif 000014
【図４】
2008016227.tif 000015
【図５】
2008016227.tif 000016
【図６】
2008016227.tif 000017
【図７】
2008016227.tif 000018